БОРАТНОЕ И СИЛИКАТНОЕ ПОКРЫТИЕ ДЛЯ УЛУЧШЕНИЯ АКУСТИЧЕСКИХ ХАРАКТЕРИСТИК ПАНЕЛЕЙ И СПОСОБЫ ЕГО ИЗГОТОВЛЕНИЯ

1. Волокнистая панель с покрытием, содержащая
волокнистую панель, имеющую заднюю поверхность и противоположную лицевую поверхность, покрытую слоем отвержденного покрытия, расположенного по меньшей мере на одной поверхности панели, при этом указанный слой отвержденного покрытия содержит
от 10 мас.% до 100 мас.% неорганического связующего вещества из расчета на общую массу сухого покрытия,
при этом указанное неорганическое связующее вещество включает боратную соль и силикат металла, выбранный из группы, состоящей из силикатов щелочных металлов, силикатов щелочноземельных металлов и их комбинаций, и при этом указанное неорганическое связующее вещество является водорастворимым.
2. Волокнистая панель по п. 1, отличающаяся тем, что указанный слой покрытия дополнительно содержит до 90 мас.% неорганического наполнителя в расчете на общую массу сухого покрытия, при этом неорганическое связующее вещество и неорганический наполнитель не являются одним и тем же.
3. Волокнистая панель по любому из предшествующих пунктов, отличающаяся тем, что силикат щелочного металла или силикат щелочноземельного металла выбран из группы, состоящей из силиката натрия, силиката калия, силиката лития, силиката магния, силиката кальция, силиката бериллия и их комбинаций; а также
отличающаяся тем, что боратная соль выбрана из группы, состоящей из метабората натрия, тетрабората натрия, тетрабората калия, пентабората калия, пентабората аммония, декагидрата буры, оксида бора, бората лития и их комбинаций.
4. Волокнистая панель по любому из предшествующих пунктов, отличающаяся тем, что неорганическое связующее вещество содержит силикат натрия и тетраборат натрия.
5. Способ покрытия волокнистой панели, включающий
обеспечение волокнистой панели, имеющей заднюю поверхность и противоположную лицевую поверхность;
нанесение первого слоя покрытия по меньшей мере на одну поверхность волокнистой панели, при этом указанный первый слой покрытия содержит неорганическое связующее вещество, при этом указанное неорганическое связующее вещество присутствует в количестве от около 10 мас.% до 100 мас.% из расчета на общую массу сухого первого слоя покрытия, и при этом указанное неорганическое связующее вещество включает боратную соль и силикат металла, выбранный из группы, состоящей из силиката щелочного металла, силиката щелочноземельного металла и их комбинации, и при этом указанное неорганическое связующее вещество является водорастворимым.
6. Способ по п. 5, отличающийся тем, что первый слой покрытия дополнительно содержит неорганический наполнитель, при этом указанный неорганический наполнитель присутствует в количестве до 90 мас.% в расчете на массу сухого первого слоя покрытия, а неорганическое связующее вещество и неорганический наполнитель не являются одним и тем же; а также
дополнительно включает смешивание неорганического связующего вещества и неорганического наполнителя с образованием отверждаемой композиции покрытия перед нанесением первого слоя покрытия.
7. Способ по любому из пп. 5 - 6, дополнительно включающий нанесение второго слоя покрытия в контакте с первым слоем покрытия, при этом второй слой покрытия включает второе неорганическое связующее вещество, и при этом второе неорганическое связующее вещество присутствует в количестве от 10 мас.% до 100 мас.% из расчета на общую массу сухого второго слоя, при этом второе неорганическое связующее вещество включает боратную соль и силикат металла, выбранный из группы, состоящей из силиката щелочного металла, силиката щелочноземельного металла и их комбинаций, и при этом второе неорганическое связующее вещество является водорастворимым.
8. Способ по любому из пп. 5-7, дополнительно включающий нанесение слоя химического отверждения,
при этом указанный слой химического отверждения включает раствор многовалентного металла или кислоты.
9. Способ по п. 8, отличающийся тем, что указанный слой химического отверждения содержит хлорид кальция и глину.
10. Отверждаемая композиция покрытия для улучшения сопротивления провисанию волокнистой панели, при этом указанная отверждаемая композиция для покрытия содержит
от 10 мас.% до 100 мас.% неорганического связующего вещества из расчета на общую массу сухого покрытия,
при этом неорганическое связующее вещество включает боратную соль и силикат металла, выбранный из группы, состоящей из силиката щелочного металла, силиката щелочноземельного металла и их комбинаций, и при этом неорганическое связующее вещество является водорастворимым.